(57)【要約】【課題】本発明は、溶融温度が１５７０℃以下であり、化学強化処理の過程で応力緩和を抑制可能な化学強化用ガラス板を提供することを課題とする。【解決手段】ガラスの溶融温度が１５７０℃以下である、ＳｉＯ２、Ａｌ２Ｏ３、Ｎａ２Ｏ、及びＭｇＯを必須成分とする化学強化用ガラス板において、該化学強化用ガラス板のガラス組成は、ｍｏｌ％で、ＳｉＯ２が６５〜７２、Ａｌ２Ｏ３が１．５〜３、Ｎａ２Ｏが１１〜１６、Ｋ２Ｏが０〜２、ＭｇＯが１１〜１７、ＣａＯが０〜２、及びＮａ２Ｏ／（ＭｇＯ＋ＣａＯ）が０．５８〜１．０であることを特徴とする化学強化用ガラス板。【選択図】なし【特許請求の範囲】
【請求項１】
ガラスの溶融温度が１５７０℃以下である、ＳｉＯ２、Ａｌ２Ｏ３、Ｎａ２Ｏ、及びＭｇＯを必須成分とする化学強化用ガラス板において、
該化学強化用ガラス板のガラス組成は、ｍｏｌ％で、
ＳｉＯ２が６５〜７２、
Ａｌ２Ｏ３が１．５〜３、
Ｎａ２Ｏが１１〜１６、
Ｋ２Ｏが０〜２、
ＭｇＯが１１〜１７、
ＣａＯが０〜２、及び
Ｎａ２Ｏ／（ＭｇＯ＋ＣａＯ）が０．５８〜１．０であることを特徴とする化学強化用ガラス板。
【請求項２】
前記化学強化用ガラス板のガラス組成が、ｍｏｌ％で、
ＭｇＯが１４〜１７、及び
ＣａＯ／（ＣａＯ＋ＭｇＯ）が０〜０．０９であることを特徴とする請求項１記載の化学強化用ガラス板。
【請求項３】
前記化学強化用ガラス板は、歪点が５２０〜５６０℃であることを特徴とする請求項１又は請求項２に記載の化学強化用ガラス板。
【請求項４】
請求項１乃至請求項３のいずれかに記載の化学強化用ガラス板を、Ｎａイオンのイオン半径より大きいイオン半径を有する一価の陽イオンを含む溶融塩に接触させ、前記化学強化用ガラス板の接触面に含まれるＮａイオンと、前記一価の陽イオンと、をイオン交換することを特徴とする、化学強化ガラス板の製造方法。
【発明の詳細な説明】
【技術分野】
【０００１】
本発明は、溶融温度が１５７０℃以下の化学強化用ガラス板に関するものであり、特に、化学強化処理過程における応力緩和を抑制した化学強化用ガラス板に関する。
【背景技術】
【０００２】
化学強化用ガラス板は、素板となるガラス板（以下、化学強化用ガラス板とも言う）の表面を化学強化処理することによって、表面の強度を高めたガラス板である。化学強化処理は、ガラス板表面に含まれるアルカリ金属イオンを、より半径の大きい１価の陽イオンで置換することにより、ガラス板表面に圧縮応力層を形成する処理である。一般的には、高温の溶融塩中でＬｉイオンをＮａイオンで置換、又はＮａイオンをＫイオンで置換することにより、化学強化ガラス板を得る処理方法が広く知られている。
【０００３】
高強度の化学強化ガラス板を得るためには、化学強化用ガラス板のガラス組成が、フロートガラス板として汎用的に流通しているソーダ石灰ケイ酸塩ガラス（当該ガラスの組成は、ＩＳＯ１６２９３−１：２００８で規定されている。以降「汎用フロートガラス」と表記することもある）と比較して、Ａｌ２Ｏ３を多く含有している必要がある。なお、該汎用フロートガラスのＡｌ２Ｏ３の含有量は０〜３ｗｔ％（通常、汎用フロートガラスでは約０〜２ｍｏｌ％程度）と規定されている。
【０００４】
例えば、特許文献１ではＡｌ２Ｏ３を８〜１２ｍｏｌ％含有する化学強化用ガラス板が提案されている。当該文献の実施例には、溶融温度が１５９０〜１６５５℃、４２５℃で６時間化学強化処理を行った際の表面圧縮応力が８６０〜１１５０ＭＰａである化学強化用ガラス板が開示されている。また、特許文献２ではＡｌ２Ｏ３を８〜２０ｍｏｌ％含有する化学強化用ガラス板が提案されている。当該文献の実施例には、溶融温度が１５２８〜１８４６℃、４００℃で６時間化学強化処理を行った際の表面圧縮応力が９３０〜約１３１５ＭＰａである化学強化用ガラス板が開示されている。
【０００５】
上記のようなＡｌ２Ｏ３を多く含有するような化学強化に適したガラスは、ガラス融液の粘性が１００ｄＰａ・ｓとなる溶融温度が約１６００℃以上となるものが大多数であり、このように溶融温度が高いガラスは生産性の良いフロート法による製造が難しくなるという問題がある。溶融温度を下げるにはＡｌ２Ｏ３の含有量を減らせばよいが、前述したようにＡｌ２Ｏ３は化学強化ガラス板表面の強度を高める成分であることから、溶融温度を下げると表面圧縮応力も低くなってしまうという懸念があった。
【０００６】
そこで、特許文献３には、ＳｉＯ２、Ａｌ２Ｏ３、Ｎａ２Ｏ、ＣａＯ及びＭｇＯを必須成分とした化学強化用ガラス組成物が提案されている。当該文献ではＡｌ２Ｏ３を１〜４ｍｏｌ％含有するガラス組成において、ＣａＯ／（ＭｇＯ＋ＣａＯ）のモル比を０．１〜０．４の範囲内とすることにより、溶融温度が低く、表面圧縮応力を適度な高さとしたガラス組成物を得ている。また、実施例では、溶融温度を１４５０〜１５７０℃、約４２０℃で４〜１２時間化学強化処理を行った際の表面圧縮応力を７００〜７８０ＭＰａ（いずれもＡｌ２Ｏ３を２．５ｍｏｌ％含有）としたガラス板が開示されている。
【０００７】
化学強化処理によってガラス板に表面圧縮応力を生じさせる過程において、溶融塩の温度が高いほどアルカリ金属イオンの拡散速度が大きくなり、表面圧縮応力を短時間で高めることが可能となる。しかし一方で、同じ温度条件でも浸漬時間が長くなると一旦極大値になった表面圧縮応力が時間経過に伴って低下してしまう、「応力緩和」が生じることがある。一般的に、化学強化用ガラス板は例えばＡｌ２Ｏ３の含有量が少なくなると、応力緩和し易くなる傾向にあるとされている。
【０００８】
例えば特許文献４では、化学強化処理における応力緩和を抑制する目的で、ガラス組成のモル比を（Ｎａ２Ｏ／２）／（Ａｌ２Ｏ３／２＋ＭｇＯ＋ＺｒＯ２）≦０．８５としたフラットパネルディスプレー用ガラスが提案されている。    また、当該文献の実施例では、Ｎａ２Ｏを９．４〜１４．５ｍｏｌ％、Ａｌ２Ｏ３を２．０〜８．０ｍｏｌ％、ＭｇＯを５．４〜１１．０ｍｏｌ％、及びＺｒＯ２を０〜２．５ｍｏｌ％含む、ＳｉＯ２、Ａｌ２Ｏ３、Ｎａ２Ｏ、及びＭｇＯを必須成分としたガラス板が開示されている。また、当該実施例では、４００℃で化学強化処理を行った際の表面圧縮応力が、最も低い場合で６１８ＭＰａ（Ａｌ２Ｏ３を２．０ｍｏｌ％含有）、最も高い場合で９８４ＭＰａ（Ａｌ２Ｏ３を６．０ｍｏｌ％含有）である旨が開示されている。
【先行技術文献】
【特許文献】
【０００９】
【特許文献１】国際公開ＷＯ２０１６−１０４４４６号公報
【特許文献２】国際公開ＷＯ２０１５−１６６８９１号公報
【特許文献３】国際公開ＷＯ２０１４−１４８０２０号公報
【特許文献４】国際公開ＷＯ２０１２−２６２９０号公報
【発明の開示】
【発明が解決しようとする課題】
【００１０】
前述したように、従来の化学強化に適したガラス板は、生産性の良いフロート法で製造し難いという問題があった。上記のような化学強化に適したガラス板は通常Ａｌ２Ｏ３を多く含有し、Ａｌ２Ｏ３の含有量を減らすと、特許文献３に開示されているように溶融温度を１５７０℃以下まで下げることが可能となる。しかし一方で、Ａｌ２Ｏ３の含有量が少なくなるに伴って、化学強化処理の過程で応力緩和を生じ易くなってしまうという問題があった。応力緩和し易いと、ガラス板表面の圧縮応力（ＣＳ）が、化学強化処理時の温度や時間による変動を受け易くなり、ガラス板の面内でＣＳの値が著しく不均一になる場合や、所望のＣＳが得られない場合等がある。
【００１１】
そこで本発明は、溶融温度が１５７０℃以下であり、化学強化処理の過程で応力緩和を抑制可能な化学強化用ガラス板を提供することを課題とする。
【課題を解決するための手段】
【００１２】
溶融温度が１５７０℃以下となる化学強化用ガラス板を検討したところ、Ａｌ２Ｏ３を１．５〜３ｍｏｌ％としたＳｉＯ２、Ａｌ２Ｏ３、Ｎａ２Ｏ、及びＭｇＯを必須成分とするガラス組成において、Ｎａ２Ｏ／（ＭｇＯ＋ＣａＯ）が特定の範囲内となる時、化学強化処理過程で生じる応力緩和を抑制可能になることがわかった。
【００１３】
すなわち本発明は、ガラスの溶融温度が１５７０℃以下である、ＳｉＯ２、Ａｌ２Ｏ３、Ｎａ２Ｏ、及びＭｇＯを必須成分とする化学強化用ガラス板において、該化学強化用ガラス板のガラス組成は、ｍｏｌ％で、ＳｉＯ２が６５〜７２、Ａｌ２Ｏ３が１．５〜３、Ｎａ２Ｏが１１〜１６、Ｋ２Ｏが０〜２、ＭｇＯが１１〜１７、ＣａＯが０〜２、及びＮａ２Ｏ／（ＭｇＯ＋ＣａＯ）が０．５８〜１．０であることを特徴とする化学強化用ガラス板である。
【００１４】
また、本発明の化学強化用ガラス板は、ガラス組成が、ｍｏｌ％で、ＭｇＯが１４〜１７、及びＣａＯ／（ＣａＯ＋ＭｇＯ）が０〜０．０９であるとしてもよい。
【００１５】
また、本発明の化学強化用ガラス板は、歪点が５２０〜５６０℃であるとしてもよい。
【００１６】
また、本発明は、前記化学強化用ガラス板を、Ｎａイオンのイオン半径より大きいイオン半径を有する一価の陽イオンを含む溶融塩に接触させ、前記化学強化用ガラス板の接触面に含まれるＮａイオンと、前記一価の陽イオンと、をイオン交換することを特徴とする、化学強化ガラス板の製造方法である。
【発明の効果】
【００１７】
本発明により、溶融温度が１５７０℃以下であり、化学強化処理の過程で生じる応力緩和を抑制可能な化学強化用ガラス板を得ることが可能となった。
【発明を実施するための形態】
【００１８】
１：用語の説明
本明細書で用いる用語について以下に説明する。
【００１９】
（溶融温度）
溶融温度は、ガラスを溶融してガラス融液化を可能とする温度であり、ガラス融液の粘度が１００ｄＰａ・ｓとなる時の温度を指す。本明細書では、球引き上げ粘度計（オプト企業製）を用いて、球引き上げ法により測定した値から、溶融温度を算出した。溶融温度はガラス組成によって異なるが、本発明は１５７０℃以下となるガラスに関する。また、溶融温度が１５７０℃以下であれば、汎用フロートガラスと同等のエネルギー量でガラス原料やガラスを溶かすことが可能であり好ましい。また、下限は特に限定されるものではないが、１４００℃未満だと得られるガラス板の化学的耐久性が低下する傾向があるので、１４００℃以上としてもよい。
【００２０】
（表面圧縮応力）
本明細書では、表面応力計（折原製作所製、ＦＳＭ−６０００ＬＥ）を用いて測定した値を、表面圧縮応力（以降、「ＣＳ」と記載することもある）とした。
【００２１】
（応力緩和）
化学強化処理は、溶融塩の温度を、通常使用する化学強化用ガラス板の歪点以下とし、該溶融塩に化学強化用ガラス板を０．５〜８時間程度浸漬させることによって、該ガラス板表面に含まれるＬｉイオンやＮａイオンと、該溶融塩内のＮａイオンやＫイオンとを、イオン交換する。該ガラス板に表面圧縮応力を生じさせる為には、上記の浸漬時間を充分にとる必要があるが、一方で浸漬時間が長くなると、表面圧縮応力が一旦極大値になった後は浸漬時間が長くなるにつれＣＳが小さくなる場合がある。このような現象は「応力緩和」と呼ばれており、溶融塩の温度を高くした場合にも同様の傾向が見られる。
【００２２】
本明細書では、溶融塩として硝酸カリウムを用いて各サンプルの化学強化処理を行い、その表面圧縮応力を測定することによって、応力緩和を評価した。具体的には、４３０℃に保持した該溶融塩浴中に２時間サンプルを浸漬させた時のＣＳ１、４５０℃に保持した該溶融塩浴中に２時間サンプルを浸漬させた時のＣＳ２、及び４３０℃に保持した該溶融塩浴中に６時間サンプルを浸漬させた時のＣＳ３、をそれぞれ求め、得られた各数値からＣＳ２／ＣＳ１、ＣＳ３／ＣＳ１を算出した。本明細書では、得られたＣＳ２／ＣＳ１が０．８７以上、及びＣＳ３／ＣＳ１が０．９１以上のとき、応力緩和を抑制可能とした。また、好ましくはＣＳ２／ＣＳ１が０．８８以上、及びＣＳ３／ＣＳ１が０．９２以上としてもよい。
【００２３】
（歪点）
一般的に、歪点が高いほど応力緩和し難くなる傾向にあるとされており、本明細書では、ビームベンディング粘度計（オプト企業製、ＢＢＶＭ−９００Ｆ）を用いて測定した値を歪点とした。歪点は特に限定するものではないが、好ましくは５２０℃以上としてもよい。また、より好ましくは５２０〜５６０℃としてもよい。
【００２４】
２：化学強化用ガラス板
本発明は、ガラスの溶融温度が１５７０℃以下である、ＳｉＯ２、Ａｌ２Ｏ３、Ｎａ２Ｏ、及びＭｇＯを必須成分とする化学強化用ガラス板において、該化学強化用ガラス板のガラス組成は、ｍｏｌ％で、ＳｉＯ２が６５〜７２、Ａｌ２Ｏ３が１．５〜３、Ｎａ２Ｏが１１〜１６、Ｋ２Ｏが０〜２、ＭｇＯが１１〜１７、ＣａＯが０〜２、及びＮａ２Ｏ／（ＭｇＯ＋ＣａＯ）が０．５８〜１．０であることを特徴とする化学強化用ガラス板である。
【００２５】
本発明の化学強化用ガラス板の厚みは特に限定するものではないが、例えば携帯電話やタブレットＰＣ等のモバイル機器のカバーガラスに使用する場合は、０．１ｍｍ〜４ｍｍ、好ましくは０．２〜３．５ｍｍ、より好ましくは０．３〜３．０ｍｍとしてもよい。また、本発明は溶融温度が１５７０℃以下であるため、フロート法によって好適に製造することが可能である。
【００２６】
本発明の各組成について、以下に記載する。また、各成分の含有量は「ｍｏｌ％」であり、以降単に「％」と記載することもある。
【００２７】
（ＳｉＯ２）
ＳｉＯ２はガラスの網目構造を形成する必須成分であり、組成中に６５〜７２％含むものとする。６５％未満だとガラス構造が不安定となり、７２％を超えると溶融温度が高くなり本発明に適さなくなることがある。また、好ましくは６５〜７１％、より好ましくは６５〜７０％としてもよい。
【００２８】
（Ａｌ２Ｏ３）
Ａｌ２Ｏ３は化学強化処理を容易にする必須成分であり、組成中に１．５〜３％含むものとする。１．５％未満だと化学強化処理を行っても得られる圧縮応力が不十分となる場合があり、３％を超えると溶融温度が高くなる場合がある。
【００２９】
（Ｎａ２Ｏ）
Ｎａ２Ｏはガラスの溶解性を向上させる必須成分で、ガラスの溶融温度を低くする効果を有する。また、化学強化用ガラス板を溶融塩に浸漬した際に、溶融塩中の一価の陽イオン（例えばＫイオン等）とイオン交換されることにより、該ガラス板の表面圧縮応力を向上させる。本発明にでは、Ｎａ２Ｏを組成中に１１〜１６％含むものとする。１１％未満だと、得られる表面圧縮応力が低くなる傾向にあり、１６％を超えると化学的耐久性が悪化する傾向にある。また、本発明の化学強化用ガラス板においては、Ｎａ２Ｏの含有量を少なくすると応力緩和を抑制する効果が高くなることが明らかとなった。Ｎａ２Ｏの含有量の下限値は、好ましくは１２％以上、上限値は、好ましくは１５％以下、より好ましくは１４％以下としてもよい。
【００３０】
（Ｋ２Ｏ）
Ｋ２Ｏは、Ｎａ２Ｏと同じくガラスの溶解性を向上させる任意成分であり、ガラスの溶融温度を低くする効果を有する。また、化学強化用ガラス板を溶融塩に浸漬した際に、溶融塩中に含まれるＮａイオンのイオン半径よりも大きいイオン半径を有する一価の陽イオン（例えばＫイオン等）とイオン交換されることにより、圧縮層深さを深くする成分である。Ｋ２Ｏは０〜２％の範囲内で組成中に含有させてもよい。Ｋ２Ｏの含有量が２％を超えると、Ｎａ２Ｏとの混合アルカリ効果によりＮａイオンの移動を抑制し、イオン交換し難くする場合がある。
【００３１】
（ＭｇＯ）
ＭｇＯは溶融温度を下げ、表面圧縮応力を向上させる必須成分であり、組成中に１１〜１７％含有させる。１１％未満だと、表面圧縮応力が不十分となる場合があり、１７％を超えると失透し易くなる傾向がある。また、好ましくは１４〜１７％、より好ましくは１４．５〜１７％、さらに好ましくは１５〜１７％としてもよい。
【００３２】
（ＣａＯ）
ＣａＯは、溶融温度を下げる作用を有する任意成分であり、生産性を向上させる効果を有するが、一方で化学強化処理時にイオン交換を抑制し、所望の化学強化性能が得られなくなる場合がある。従って本発明では、ＣａＯを０〜２％含有するものとした。
【００３３】
また、ＣａＯ＋ＭｇＯを１１〜１９％とするのが好ましい。１１％未満だと所望の溶融温度が得られない場合があり、１９％を超えると失透し易くなる場合がある。より好ましくは１５〜１９％、さらに好ましくは１６〜１９％としてもよい。
【００３４】
また、本発明は、前記化学強化用ガラス板のガラス組成が、ｍｏｌ％で、ＭｇＯが１４〜１７、及びＣａＯ／（ＣａＯ＋ＭｇＯ）が０〜０．０９であるのが好ましい。本明細書の実施例において、各値を上記の範囲内とした時、表面圧縮応力ＣＳ１が９００ＭＰａ以上、かつ、ＣＳ２及びＣＳ３が、いずれも８５０ＭＰａ以上を示すことがわかった。なお、前述したように、ＣＳ２及びＣＳ３は、ＣＳ１の処理時よりも浸漬させる溶融塩の温度が高い、又は浸漬時間が長い条件で、化学強化処理を行った際の表面圧縮応力である。以上より、ＣａＯ／（ＣａＯ＋ＭｇＯ）を０．０９以下とすることにより、表面圧縮応力を向上させることが可能であることが明らかとなった。
【００３５】
また、本発明の組成において、Ｎａ２Ｏ／（ＭｇＯ＋ＣａＯ）を０．５８〜１．０とすると、応力緩和を抑制することが可能であることがわかった。好ましくは０．９９未満、より好ましくは０．９５以下としてもよい。また、０．５８未満だと、Ｎａ２Ｏの含有量が不足し、表面圧縮応力が不十分になることがある。
【００３６】
（その他の任意成分）
なお、上記の成分の他に、目的に応じて任意成分を含有してもよい。例えば、原料をガラス化させる際、脱泡の為にガラス清澄剤としてＮａ２ＳＯ４を混合することがあるが、該Ｎａ２ＳＯ４に由来してＳＯ３、Ｓｂ２Ｏ３、及びＳｎＯ２等を含んでもよい。また、ガラスの着色を目的として、Ｆｅ２Ｏ３、ＴｉＯ２、ＣｏＯ、及びＮｉＯ等の遷移金属化合物を０．５％以下含んでいてもよい。また、上記の任意成分の他に、ガラス原料からの不可避的に混入される不純物として、フッ素、ＺｎＯ、Ｂ２Ｏ３、Ｌｉ２Ｏ、ＺｒＯ２、及びＰ２Ｏ５等を、０．１％以下含有してもよい。
【００３７】
３：化学強化用ガラス板の製造方法
本発明の化学強化用ガラス板は、溶融温度が１５７０℃以下であることから、フロート法で好適に製造することが可能である。また、フロート法の他にも、フュージョン法（オーバーフローダウンドロー法を含む）、ダウンドロー法、リドロー法、ロールアウト法、プレス法等の様々な製造方法を採用することが可能である。
【００３８】
また、化学強化用ガラス板は、上記の製造方法により製造したままの状態で用いてもよいし、弗酸等の化学的処理を用いて表面を粗くしたり、研磨やブラスト等の物理的処理を用いて表面を粗くしたり、該化学的処理と該物理的処理を組み合わせて表面を粗くし、防眩性等の機能性を付与しても良い。また、化学強化用ガラス板の形状は特に限定するものではない。また、ガラス面に穴あけ加工等されたものや、平板を曲げ加工した曲面を有する形状でもよい。
【００３９】
３．化学強化ガラスの製造方法
本発明は、前記化学強化用ガラス板を、Ｎａイオンのイオン半径より大きいイオン半径を有する一価の陽イオンを含む溶融塩に接触させ、前記化学強化用ガラス板の接触面に含まれるＮａイオンと、前記一価の陽イオンと、をイオン交換することを特徴とする、化学強化ガラス板の製造方法である。
【００４０】
上記の「イオン交換」とは、化学強化用ガラス板の表面層で、ガラス板中に最も多く含まれるアルカリ金属イオンＡを、上記アルカリ金属イオンＡよりもイオン半径の大きいアルカリ金属イオンＢに置換することを指すものとする。例えば、アルカリ金属イオンＡがＮａイオンである場合には、アルカリ金属イオンＢとして、Ｋイオン、Ｒｂイオン、Ｃｓイオン等を用いることができる。アルカリ金属イオンＡがＮａイオンである場合、アルカリ金属イオンＢとして、Ｋイオンを用いることが好ましい。
【００４１】
（溶融塩）
溶融塩としては、上記のアルカリ金属イオンＢを含む硝酸塩、硫酸塩、炭酸塩、水酸化物塩及びリン酸塩のうち１種又は２種以上を用いることができる。前述したように、アルカリ金属イオンＡがＮａイオンである場合、Ｋイオンを含む硝酸塩を用いることが好ましい。
【００４２】
前記溶融塩に化学強化用ガラス板を接触させると、該化学強化用ガラス板表面と溶融塩との間でイオン交換が生じ、化学強化ガラスを得る事が可能となる。上記の「接触」とは、化学強化ガラス板を溶融塩に接触、又は該溶融塩の塩浴に浸漬させることを指すものとする。
【００４３】
溶融塩を接触させる際、ペースト状の溶融塩を化学強化ガラス板の表面に直接接触させたり、融点以上に加熱した溶融塩の塩浴に化学強化用ガラス板を浸漬させたりしてもよく、生産性の観点から溶融塩の塩浴に浸漬させるのが好ましい。
【００４４】
（予熱工程）
化学強化用ガラス板は、溶融塩に接触させる前に予め加熱することで、溶融塩に接触させた際に熱割れが発生するのを抑制することが可能である。その為、後述するイオン交換工程の前に、予熱工程を行うのが好ましい。この時の温度は特に限定するものではないが、例えば、化学強化用ガラス板のガラス転移点以下であることが望ましい。ガラス転移点を越えるとガラス板の形状が変形し、化学強化処理後に所望の形状や寸法が得られない。
【００４５】
（イオン交換工程）
溶融塩の温度は特に限定されないが、化学強化用ガラス板を溶融塩に浸漬させる場合は、該ガラス板の歪点温度以下とすることが好ましい。歪点を越えると、イオン交換により生じる圧縮応力が緩和されやすくなることがある。また、下限値は特に限定するものではないが、例えば使用する溶融塩の融点以上としてもよい。使用する溶融塩として硝酸カリウムを用いる場合、硝酸カリウムの融点は３３３℃であるため、溶融塩の温度を３３３℃〜浸漬させる化学強化用ガラス板の歪点以下の範囲内とする。この場合、例えば、好ましくは３５０℃〜（歪点温度−１０℃）、より好ましくは３７０℃〜（歪点温度−２０℃）としてもよい。
【００４６】
化学強化用ガラス板を溶融塩に接触させる時間は特に限定されないが、該ガラス板を溶融塩に浸漬させる場合は、０．５〜８時間であることが好ましい。０．５時間未満だとアルカリ金属イオンＡとアルカリ金属イオンＢのイオン交換が充分に進まないことがあり、一方、８時間を超えると、イオン交換により生じる表面圧縮応力が緩和されやすくなる。好ましくは０．５〜６時間、より好ましくは１〜５時間としてもよい。
【００４７】
溶融塩の温度が高いほど、短時間で表面圧縮応力を高めることが可能であり、また浸漬時間が短いほど応力緩和を小さくできることから、さらに好ましくは溶融塩の温度を４００℃以上、浸漬時間を１〜３時間としてもよい。また、溶融塩の温度は前述したように歪点温度−２０℃であればよいが、高温になると応力緩和が大きくなることがある。そのため、さらに好ましくは４５０℃以下としてもよい。
【００４８】
（冷却工程）
上記のイオン交換工程の後、ガラス板を冷却工程を介して室温まで冷却する。冷却工程は徐冷又は急冷のどちらを用いてもよいが、急冷を行うとガラス板が割れることがあるため、徐冷を用いることが好ましい。徐冷は、予め所定温度に保持した炉内に、溶融塩から取り出したガラス板を入れ、炉内の温度を徐々に下げていくことによって行う。また、急冷は、室温下に直接曝露することで行うことが可能である。なお冷却工程時は、ガラス板に塩が付着していてもよく、冷却後に温水、冷水などにより付着した塩を除去することにより、化学強化ガラス板を得られる。
【００４９】
前記の予熱工程、イオン交換工程、及び冷却工程は、各工程を２回以上行ってもよく、その際の各工程の温度や時間は異なっていてもよい。また、イオン交換工程で用いる溶融塩は、必要に応じて変えてもよく、例えば１回目と２回目で異なる溶融塩を用いてもよい。また、各工程を２回以上行う際は、必要に応じて工程を省略しても良い。
【００５０】
得られた化学強化ガラス板は、表面に圧縮応力層が形成される。表面圧縮応力は、化学強化処理の条件によって値が異なるが、例えば本発明の実施例では、表面圧縮応力が８００ＭＰａ以上となった。なお、一般的に汎用のフロートガラス板を化学強化処理した場合は、通常５００ＭＰａ未満である。
【実施例】
【００５１】
１：化学強化用ガラス板の製造
まず、原料として、珪砂、酸化アルミニウム、ソーダ灰、硫酸ナトリウム、炭酸カリウム、炭酸カルシウム、酸化マグネシウム等を用いて、表１に示す実施例１〜８、比較例１〜５に示すガラス成分の割合となるようにバッチを調合した。この時、調合は６００ｇのガラスに相当する量とした。次に、該バッチを白金坩堝に充填した後、１４００〜１６００℃で約８時間溶融させ、清澄なガラス融液を得た。次に、ガラス融液をカーボン板上に流出、流延させ、次いで電気炉内でガラス転移点を越える温度に保持後徐冷し、ガラスブロックを得た。得られたガラスブロックを切断・研磨加工して化学強化用ガラス板とし、各種特性を評価した。
【００５２】
【表１】
2018145017.tif 000002
【００５３】
２：ガラスの評価
（溶融温度）
溶融温度として、粘度が１００ｄＰａ・ｓとなる温度を測定した。当該温度は、球引き上げ粘度計（オプト企業製、ＢＶＭ−１３ＬＨ）を用いて、球引き上げ法により測定した値から算出した。
【００５４】
（歪点）
歪点として、粘度が１０１４．７ｄＰａ・ｓとなる温度を測定した。当該温度は、ビームベンディング粘度計（オプト企業製、ＢＢＶＭ−９００Ｆ）を用いてビーム曲げ法により測定した。
【００５５】
（化学強化処理）
得られた化学強化用ガラス板を２〜３ｍｍ厚さに光学研磨してサンプルを作成し、各サンプルについて以下の３条件で化学強化処理を行った。また、化学強化処理前に、各サンプルを浸漬予定の溶融塩浴と同程度の温度で予熱した。
条件１：４３０℃に保持した硝酸カリウム溶融塩浴中に各サンプルを２時間浸漬
条件２：４５０℃に保持した硝酸カリウム溶融塩浴中に各サンプルを２時間浸漬
条件３：４３０℃に保持した硝酸カリウム溶融塩浴中に各サンプルを６時間浸漬
いずれの処理条件においても、上記のように溶融塩浴中に浸漬後、電気炉内で室温程度まで徐冷を行った。徐冷後に洗浄し、化学強化ガラス板を得た。
【００５６】
（表面圧縮応力、応力緩和）
得られた化学強化ガラス板について、表面応力計（折原製作所製、ＦＳＭ−６０００ＬＥ）用いて、各サンプルの表面圧縮応力を測定した。当該測定において、屈折率は１．５２、光弾性定数は２６．８（（ｎｍ／ｃｍ）／ＭＰａ）をそれぞれ用いた。なお、各表面圧縮応力は、条件１の場合ＣＳ１、条件２の場合ＣＳ２、条件３の場合ＣＳ３とそれぞれ記載するものとする。得られたＣＳ１、ＣＳ２、及びＣＳ３について、ＣＳ２／ＣＳ１及びＣＳ３／ＣＳ１を計算し、各サンプルの応力緩和を評価した。
【００５７】
以上の評価結果を表１に示した。実施例１〜８で得られた化学強化用ガラス板はいずれも溶融温度が１５７０℃以下であり、化学強化処理過程における応力緩和が抑制可能なものであった。
【００５８】
また、実施例１〜６は、ＭｇＯが１４ｍｏｌ％以上、ＣａＯ／（ＣａＯ＋ＭｇＯ）が０〜０．０９の範囲内となるが、ＣＳ１、ＣＳ２、及びＣＳ３が実施例７、８よりも高い値を示した。また、比較例３はＮａ２Ｏ／（ＣａＯ＋ＭｇＯ）が実施例相当であり、応力緩和を抑制出来ていたが、ＭｇＯとＣａＯの含有量が請求項１の範囲外だった為、実施例１〜８よりも表面圧縮応力が低いものとなった。